Brevet FR3062339A1 — publié le 20180803

ELEMENT EN COUCHES TRANSPARENT A REFLEXION DIFFUSE DIRECTIONNELLE DOMAINE TECHNIQUE DE L'INVENTION Le domaine technique de l'invention est celui des vitrages transparents comprenant un élément en couches transparent à propriétés de réflexion diffuse. De tels vitrages transparents peuvent servir d'écran de projection et trouvent application, notamment, dans le domaine du bâtiment ou dans le domaine des transports, par exemple pour la réalisation de vitrages d'avions, de trains, de véhicules automobiles (voitures, camions, etc.), en particulier des pare-brises, vitrages latéraux ou vitrages de toit. ARRIERE-PLAN TECHNOLOGIQUE DE L'INVENTION Les vitrages connus comprennent les vitrages transparents standards, qui donnent lieu à une transmission et une réflexion spéculaires d'un rayonnement incident sur le vitrage, et les vitrages translucides, qui donnent lieu à une transmission et une réflexion diffuses d'un rayonnement incident sur le vitrage. De manière usuelle, la réflexion par un vitrage est dite diffuse lorsqu'un rayonnement incident sur le vitrage avec un angle d'incidence donné est réfléchi par le vitrage dans une pluralité de directions. La réflexion par un vitrage est dite spéculaire lorsqu'un rayonnement incident sur le vitrage avec un angle d'incidence donné est réfléchi par le vitrage avec un angle de réflexion égal à l'angle d'incidence. De manière analogue, la transmission à travers un vitrage est dite spéculaire lorsqu'un rayonnement incident sur le vitrage avec un angle d'incidence donné est transmis par le vitrage avec un angle de transmission égal à l'angle d'incidence. Un écran de projection comporte deux faces ou surfaces principales, à savoir une première face qui est positionnée dans la même région de l'espace que la source lumineuse et sur laquelle est projetée l'image provenant de la 3062339 2 source lumineuse (projection directe) et une deuxième face opposée sur laquelle apparaît éventuellement par transparence l'image projetée sur la première face. Un écran de rétroprojection dispose d'une première face et d'une 5 deuxième face opposée possédant les mêmes caractéristiques que celles des écrans de projection précédemment mentionnés. En revanche, un écran de rétroprojection se différencie d'un écran de projection par le fait que l'utilisateur et la source lumineuse ne sont pas situés dans la même région de l'espace mais se trouvent de part et d'autre de l'écran. La rétroprojection implique de 10 placer le projecteur derrière le vitrage. Dans ce qui suit, sauf précision contraire, le terme "projection" est utilisé de manière générale pour désigner à la fois la projection et la rétroprojection. L'utilisation de vitrages standards transparents en tant qu'écrans de projection n'est pas envisageable. En effet, ces vitrages ne présentent pas de 15 propriétés de réflexion diffuse, ils ne permettent donc pas de former des images sur l'une quelconque de leurs faces et renvoient des reflets nets à la manière de miroirs. De nombreuses tentatives ont été réalisées pour conférer à des vitrages standards transparents des propriétés supplémentaires permettant leur 20 utilisation comme écran de projection, tout en maintenant une vision nette à travers le vitrage. WO 201 3/1 751 29 Al décrit un vitrage comprenant un élément en couches transparent à propriétés de réflexion diffuse permettant la projection d'images, avec un grand angle de vue, tout en maintenant la transparence du 25 vitrage. Un rayonnement incident sur l'élément en couches est réfléchi de manière diffuse et transmis de manière spéculaire par l'élément en couches. Pour un rayonnement incident donné sur l'élément en couches selon le document WO 2013/175129 A1, plus l'angle d'observation d'un observateur est éloigné de l'angle de réflexion spéculaire, plus la luminosité d'une image 30 projetée diminue pour l'observateur. Le meilleur angle d'observation pour un observateur est donc celui qui correspond à la réflexion spéculaire. Toutefois, 3062339 3 tout rayonnement incident sur une surface externe lisse de l'élément en couches n'est pas entièrement transmis et donne également lieu à une réflexion spéculaire qui peut s'avérer éblouissante pour l'observateur. Ce phénomène est schématiquement représenté à la figure 1 : un projecteur P émet un 5 rayonnement incident dans une direction R. Une première partie du rayonnement incident est transmise par une surface externe lisse 2'A de l'élément en couches 1', puis est réfléchie de manière diffuse, dans une pluralité de directions Rd', par une couche centrale de l'élément en couches (non représentée sur la figure 1). Une deuxième partie du rayonnement incident 10 est réfléchie par la surface externe lisse 2'A de manière spéculaire, à la manière d'un miroir, dans une direction Rs. La pluralité de directions Rd' est centrée autour de la direction Rs de réflexion spéculaire : l'angle d'observation av' d'un observateur idéalement positionné pour observer une image projetée est égal à l'angle as de réflexion spéculaire, et l'observateur ainsi positionné est 15 donc susceptible d'être gêné par un reflet indésirable. Une manière de minimiser ce phénomène est d'avoir une luminosité qui varie le moins possible en angle, ce qui revient à avoir une ouverture angulaire de la réflexion diffuse la plus grande possible. Mais augmenter l'ouverture angulaire de la réflexion diffuse à luminance du projecteur égale revient à 20 répartir une même quantité de lumière sur un angle plus grand, donc à diminuer la luminosité en chaque point du vitrage utilisé comme écran. Alternativement ou en complément, le dépôt d'une couche antireflet est possible mais il ne permet pas de supprimer complètement la réflexion spéculaire. C'est notamment à ces inconvénients que la présente invention entend 25 remédier, en proposant un élément en couches transparent et un vitrage transparent permettant la projection d'images avec une luminosité importante et un risque limité d'éblouissement pour un observateur, tout en maintenant une vision nette à travers le vitrage. 3062339 4 RESUME DE L'INVENTION A cet effet, l'invention a pour objet un élément en couches transparent comprenant : - deux couches externes transparentes ayant sensiblement le même indice 5 de réfraction et ayant chacune une surface principale externe lisse, et - une couche centrale intercalée entre les couches externes, la couche centrale comportant au moins une couche transparente d'indice de réfraction différent de celui des couches externes ou une couche métallique, où toutes les surfaces de contact entre deux couches adjacentes de l'élément 10 en couche où l'une des deux couches est une couche métallique, ou qui sont deux couches transparentes d'indices de réfraction différents, sont texturées et parallèles entre elles, caractérisé en ce que la réflexion lumineuse diffuse de l'élément en couches du côté d'au moins une des couches externes a au moins un maximum dans une direction distincte de la direction de réflexion spéculaire. 15 Selon l'invention, l'évolution angulaire de la réflexion lumineuse diffuse RLdiff de l'élément en couches du côté d'une couche externe est avantageusement déterminée en mesurant la BRDF ("Bidirectionnal Reflectance Distribution Function") de l'élément en couches du côté de ladite couche externe. De manière connue, la BRDF est le rapport entre la luminance 20 en réflexion de l'élément en couches du côté de ladite couche externe dans la direction (0', (p') et son éclairement lorsque celui-ci provient d'un éclairage collimaté en fonction de la direction d'incidence (0, (p) : BRDF(X, 0, 9, 01,9') - (L X, 01,9' ) ce qui peut également s'exprimer par : L(X, 0' , 91) 25 BRDF(X, 0, 9, 0' , 91 ) - 7C * Ldiffuseur _ parfait(X) Dans le cadre de l'invention, la BRDF est mesurée à l'aide d'un goniophotomètre tel qu'un banc REFLET-90 ou REFLET-180 de la société STIL. Selon un aspect de l'invention, l'élément en couches est destiné à être E(X, 0,9) 3062339 5 utilisé par un observateur en s'étendant sensiblement parallèlement à un plan Oxy d'un référentiel (O, x, y, z), où l'axe Ox est selon une direction horizontale et l'axe Oy est selon une direction verticale pour l'observateur, la texture de chacune desdites surfaces de contact texturées entre deux couches adjacentes 5 de l'élément en couches où l'une des deux couches est une couche métallique, ou qui sont deux couches transparentes d'indices de réfraction différents, étant d'équation z = f(x, y) et présentant, en chaque point de coordonnées (Xo, Yo) de la surface de contact, une première pente directionnelle ex et une deuxième pente directionnelle ey telles que : 6x(X0,Y0) = arctan et 6y(X0,Y0) = dx x0x0 10 arctan , et la distribution des pentes de la texture de chacune desdites dy x 0 xo surfaces de contact texturées, qui correspond à la fréquence de chaque couple de pentes (ex, ey), ne présentant pas de symétrie axiale selon au moins l'un des axes (0E), Oe) d'un premier repère orthogonal (O, ex, ey), où O correspond au couple de pentes (0, 0), ou ne présentant pas de symétrie axiale selon au 15 moins l'un des axes (00,, Oey') d'un deuxième repère orthogonal (O, ex', ey') obtenu par rotation de 45° du premier repère orthogonal (O, ex, ey). Dans le cadre de l'invention, on distingue : - d'une part, les couches métalliques, pour lesquelles la valeur de l'indice de réfraction est indifférente, et 20 - d'autre part, les couches transparentes, notamment diélectriques, pour lesquelles la différence d'indice de réfraction par rapport à celui des couches externes est à considérer. On entend par matériau ou couche diélectrique un matériau ou une couche de conductivité électrique faible, inférieure à 100 S/m. 25 Chaque couche externe de l'élément en couches peut être formée par un empilement de couches, pour autant que les différentes couches constitutives de la couche externe soient constituées en des matériaux transparents, notamment diélectriques, ayant tous sensiblement le même indice de réfraction. La couche centrale de l'élément en couches peut être formée par une 30 couche unique qui est une couche transparente, notamment diélectrique, 3062339 6 d'indice de réfraction différent de celui des couches externes ou une couche métallique. En variante, la couche centrale de l'élément en couches peut être formée par un empilement de couches qui comprend au moins une couche transparente, notamment diélectrique, d'indice de réfraction différent de celui 5 des couches externes ou une couche métallique. De manière avantageuse, pour obtenir les propriétés de réflexion diffuse et transmission spéculaire de l'élément en couches, toutes les surfaces de contact entre deux couches adjacentes de l'élément en couches dont l'une est une couche transparente, notamment diélectrique, et l'autre est une couche 10 métallique, ou qui sont deux couches transparentes, notamment diélectriques, d'indices de réfraction différents, sont texturées et parallèles entre elles. La réflexion diffuse de chaque côté de l'élément en couches provient de ce que chaque surface de contact entre deux couches adjacentes de l'élément en couches dont l'une est une couche transparente, notamment diélectrique, et 15 l'autre est une couche métallique, ou qui sont deux couches transparentes, notamment diélectriques, d'indices de réfraction différents, est texturée. Ainsi, lorsqu'un rayonnement incident sur l'élément en couches, de l'un ou l'autre côté de celui-ci, atteint une telle surface de contact, il est réfléchi par la couche métallique ou du fait de la différence d'indice de réfraction entre les deux 20 couches transparentes et, comme la surface de contact est texturée, la réflexion est diffuse. La transmission spéculaire à travers l'élément en couches provient quant à elle de ce que les deux couches externes ont des surfaces principales externes lisses et sont constituées en des matériaux ayant sensiblement le 25 même indice de réfraction, et de ce que toutes les surfaces de contact entre deux couches adjacentes de l'élément en couches dont l'une est une couche transparente, notamment diélectrique, et l'autre est une couche métallique, ou qui sont deux couches transparentes, notamment diélectriques, d'indices de réfraction différents, sont texturées et parallèles entre elles. 30 Au sens de l'invention, deux matériaux transparents, notamment diélectriques, ont sensiblement le même indice de réfraction, ou ont leurs 3062339 7 indices de réfraction sensiblement égaux, lorsque la valeur absolue de la différence entre leurs indices de réfraction à 550 nm est inférieure ou égale à 0,15. De préférence, la valeur absolue de la différence d'indice de réfraction à 550 nm entre les matériaux constitutifs des deux couches externes de l'élément 5 en couches est inférieure à 0,05, encore de préférence inférieure à 0,015. Au sens de l'invention, deux couches transparentes, notamment diélectriques, ont des indices de réfraction différents lorsque la valeur absolue de la différence entre leurs indices de réfraction à 550 nm est strictement supérieure à 0,15. Dans la suite de cette description, on fait référence aux pentes de la 10 texture de chaque surface de contact texturée de l'élément en couches qui est située entre deux couches adjacentes dont l'une est une couche transparente, notamment diélectrique, et l'autre est une couche métallique, ou entre deux couches adjacentes qui sont deux couches transparentes, notamment diélectriques, d'indices de réfraction différents. Dans la mesure où toutes les 15 surfaces de contact texturées de l'élément en couches sont parallèles entre elles, il existe un unique profil de texture et une unique distribution des pentes valables pour toutes ces surfaces de contact texturées. Dans le cadre de l'invention, la distribution des pentes de la texture de chaque surface de contact texturée est déterminée en réalisant les étapes 20 suivantes : mesure du profil z = f(x, y) de la texture d'une desdites surfaces de contact texturées (la mesure d'une seule surface suffit, puisqu'elle est représentative de toutes les surfaces de contact texturées), par exemple la surface de la couche centrale, à l'aide d'un profilomètre MICROMESURE 2 25 de la société STIL, sur une surface de 1 mm x 1 mm, avec un pas d'échantillonnage de 1 pm x 1 pm ; calcul des première et deuxième pentes directionnelles Ox(Xo, Yo) = arctan dZ I et 0 (Xo, Y° ) = arctan en chaque point de la surface, où dx xo,y0 Y dy x0 x0 -dz et sont les dérivées partielles de l'altitude calculées avec le filtre de dx dy 30 Sobel. 3062339 8 Pour les mesures de profils de textures réalisées à l'aide du profilomètre MICROMESURE 2 de la société STIL, les conditions de mesure sont les suivantes. La tête de mesure est constituée d'une lentille chromatique associée à un "magnifier" ayant les caractéristiques : ouverture numérique de 0,42 ; 5 angle de mesure maximum de 25° ; résolution en Z de 0,04 microns ; résolution latérale de 4,5 microns. L'extraction des profils de textures est réalisée avec un filtrage gaussien passe-bas ayant une longueur de coupure de 19 microns (qui filtre les microrugosités). Dans cette demande, des critères sont donnés pour la distribution des 10 pentes de la texture de chaque surface de contact texturée, étant entendu qu'il est possible d'établir des critères correspondants pour la distribution angulaire de la réflexion diffuse de l'élément en couches. En effet, il existe un lien entre la pente locale et la direction de réflexion de la lumière, localement. En particulier, en reprenant les notations de la figure 1 (sans les «' »), un 15 rayon lumineux sous incidence normale par rapport à la surface principale externe 2A d'une couche externe de l'élément en couches est réfléchi sur une facette de pente 0 de la surface de contact texturée avec un angle av donné par la relation : n2 sin(20) = sin a,, soit a, = arcsin(n2 sin(20)). De manière analogue, un rayon lumineux incident avec un angle -as (opposé de l'angle de 20 réflexion spéculaire) sur la surface principale externe 2A d'une couche externe de l'élément en couche est réfléchi sur une facette de pente 0 de la surface de contact texturée avec un angle av donné par la relation : n2 sin(a's+20) = sin a, et sin as = n2 sin a's, soit a, = arcsin (n2 sin [arcsinn2 +201). Il est à noter que ces équations sont vraies tant qu'il n'y a pas de réflexion totale interne à 25 l'interface entre la couche externe de l'élément en couches et l'air, c'est-à-dire tant que 26 ou a's+20 (selon le cas) reste inférieur à arcsin(1/n2). La surface texturée à l'origine de la réflexion diffuse n'est pas composée d'une facette de pente unique mais d'une pluralité de facettes avec des pentes différentes, de sorte qu'à chaque couple de pentes (0x, ey) est associé un 30 couple d'angles de réflexion (avx, avy) obtenu en remplaçant 0 par ex ou ey dans les formules ci-dessus. La proportion de lumière réfléchie dans la direction (avx, 3062339 9 avy) est alors reliée à la proportion de pentes (ex, ey). La distribution angulaire de la réflexion diffuse est donc obtenue en transformant les axes (00x, Oey) en axes (Oavx, Oavy) selon la formule adéquate. Par exemple, dans le cas d'un projecteur situé en face de l'élément en couches et n2 = 1,51, les graduations 5 5, 10, 15° des axes (00x, Oey) vont devenir les graduations 15,2, 31,1 et 49° pour les axes (Oavx, 0%), ce qui va dilater de manière non linéaire la distribution dans les deux directions. Toutefois, même si la dilatation est non linéaire, le passage entre des critères pour la distribution des pentes et des critères correspondants pour la distribution angulaire de la réflexion diffuse est 10 bien valable car, d'une part, la relation entre (ex, ey) et (avx, avy) peut être linéarisée aux petits angles et, d'autre part, le passage de (ex, ey) à (avx, avy) est une fonction croissante de sorte que, même si quelques rapports sont légèrement modifiés, l'aspect global de la distribution n'est pas modifié (même nombre de pics de la distribution, avec des positions relatives comparables). On 15 note que dans le cas où le projecteur n'est pas situé en face de l'élément en couches (incidence non nulle), le pic en O est décalé dans la direction de la réflexion spéculaire. Dans le cadre de l'invention, on utilise les définitions suivantes : - Un élément transparent est un élément à travers lequel il y a une 20 transmission de rayonnement au moins dans les domaines de longueurs d'onde utiles pour l'application visée de l'élément. A titre d'exemple, lorsque l'élément est utilisé en tant que vitrage de bâtiment ou de véhicule, il est transparent au moins dans le domaine de longueurs d'onde du visible. - Un vitrage transparent est un substrat transparent rigide, organique ou 25 minéral. - Une surface lisse est une surface pour laquelle les irrégularités de surface sont de dimensions inférieures à la longueur d'onde du rayonnement incident sur la surface, de sorte que le rayonnement n'est pas dévié par ces irrégularités de surface. Le rayonnement incident est alors transmis et 30 réfléchi de manière spéculaire par la surface. 3062339 10 Une surface texturée est une surface pour laquelle les propriétés de surface varient à une échelle plus grande que la longueur d'onde du rayonnement incident sur la surface. Le rayonnement incident est alors transmis et réfléchi de manière diffuse par la surface. 5 L'élément en couches transparent permet d'obtenir une transmission spéculaire et une réflexion diffuse d'un rayonnement incident sur l'élément en couches du côté de l'une ou l'autre de ses couches externes. La couche centrale de l'élément en couches transparent favorise la réflexion diffuse, ce qui permet la projection directe d'une image sur l'un quelconque des côtés de 10 l'élément en couches transparent, et d'un vitrage transparent l'incorporant, l'image se formant au niveau de la couche centrale. Grâce à l'invention, la réflexion diffuse est définie par une pluralité de directions de réflexion qui est centrée autour d'au moins une direction préférentielle distincte de la direction de réflexion spéculaire. Ainsi, le ou 15 chaque meilleur angle d'observation pour l'observateur, c'est-à-dire l'angle d'observation lui permettant d'observer une image projetée avec une luminosité maximale, est dissocié de la direction de réflexion spéculaire. Le risque d'éblouissement par réflexion spéculaire est donc diminué voire supprimé. Cette réflexion diffuse directionnelle, combinée à la transparence en 20 transmission de l'élément en couches transparent, permet d'obtenir une bonne luminosité des images projetées. De manière avantageuse, dans des situations où l'angle de vue est faible, il est possible de concentrer le rayonnement réfléchi de manière diffuse par l'élément en couches dans des directions privilégiées, en sélectionnant une texture appropriée pour chaque surface de 25 contact texturée de l'élément en couches, conformément à l'invention. Selon un aspect de l'invention, la distribution des pentes de la texture de chaque surface de contact texturée de l'élément en couches, qui correspond à la fréquence de chaque couple de pentes (ex, ey), ne présente pas de symétrie axiale selon au moins l'un des axes d'un repère orthogonal centré en O. 30 Dans un mode de réalisation, la distribution des pentes de la texture de chaque surface de contact texturée de l'élément en couches, qui correspond à 3062339 11 la fréquence de chaque couple de pentes (E),, ey), présente, en dehors d'un éventuel pic centré en O, un unique pic non centré en O. Dans un autre mode de réalisation, la distribution des pentes de la texture de chaque surface de contact texturée de l'élément en couches, qui 5 correspond à la fréquence de chaque couple de pentes (0x, ey), présente, en dehors d'un éventuel pic centré en O, au moins deux pics non centrés en O. Selon une réalisation particulière, tous les pics de la distribution des pentes peuvent alors être alignés le long d'un seul axe d'un repère orthogonal centré en O. En variante, la distribution des pentes peut présenter deux pics 10 symétriques l'un de l'autre par rapport à l'un des axes d'un repère orthogonal centré en O. Selon une caractéristique, la distribution des pentes de la texture de chaque surface de contact texturée de l'élément en couches, qui correspond à la fréquence de chaque couple de pentes (0x, ey), présente, en dehors d'un 15 éventuel pic centré en O, au moins un pic non centré en O pour lequel le rapport d'aspect, qui est un rapport entre la largeur du pic selon l'axe 00x et la largeur du pic selon l'axe 00y, est différent de 1. Le choix d'une valeur du rapport d'aspect différente de 1 permet d'avoir une plage angulaire d'observation plus large selon l'une des deux directions Ox ou Oy, ce qui peut 20 être utile par exemple lorsque l'élément en couches est intégré dans un environnement où la possibilité d'observation est limitée selon l'une des directions. Selon un aspect de l'invention, la surface de l'élément en couches est divisée en une pluralité de pixels de même dimension, où chaque pixel a au 25 moins un côté de longueur inférieure ou égale à 200 pm, la texture de chaque surface de contact texturée au sein de chaque pixel présentant une distribution des pentes fpix(ex, 00 ayant un coefficient de corrélation r avec la distribution des pentes ftot(ex, 00 de la texture de la surface de contact texturée totale, et l'élément en couches est tel que, pour un échantillon de N pixels, la moyenne 30 des coefficients de corrélation r (fox, ftot) de chaque pixel de l'échantillon est supérieure ou égale à 0,8, de préférence supérieure ou égale à 0,9. Cela 3062339 12 garantit que chaque pixel est suffisamment représentatif de la texture de la surface de contact totale, c'est-à-dire de la distribution des pentes de la texture de chaque surface de contact texturée de l'élément en couches, pour assurer une résolution satisfaisante lorsque l'élément en couches ou un vitrage 5 l'incorporant est utilisé comme écran de projection. Il est à noter que la nécessité d'une résolution suffisante est particulièrement importante dans le cas d'un élément en couches selon l'invention, qui présente une réflexion diffuse directionnelle, afin que toute la surface de l'élément en couches ou d'un vitrage l'incorporant assure de 10 manière homogène la redirection du rayonnement selon la ou les directions privilégiées correspondant aux angles d'observation privilégiés. De préférence, chaque pixel a au moins un côté de longueur inférieure ou égale à 150 pm, encore de préférence inférieure ou égale à 100 pm. Le nombre N de pixel dans chaque échantillon est préférentiellement tel 15 que N 3. Les pixels de chaque échantillon sont préférentiellement choisis de manière aléatoire. De manière avantageuse, l'échantillon de N pixels est choisi parmi N+2 pixels, en retirant le pixel ayant le coefficient de corrélation le plus élevé et le pixel ayant le coefficient de corrélation le moins élevé. Le parallélisme des surfaces de contact texturées de l'élément en 20 couches transparent implique que, pour la ou chaque couche de la couche centrale qui est encadrée par des couches de nature, métallique ou non métallique, différente de la sienne ou d'indices de réfraction différents du sien, l'épaisseur de la couche est uniforme perpendiculairement à ses surfaces de contact avec les couches adjacentes. Cette uniformité de l'épaisseur peut être 25 globale sur toute l'étendue de la texture, ou locale sur des tronçons de la texture. En particulier, lorsque la texture présente des variations de pente, l'épaisseur entre deux surfaces de contact texturées consécutives peut changer, par tronçon, en fonction de la pente de la texture, les surfaces de contact texturées restant toutefois toujours parallèles entre elles. Ce cas se 30 présente notamment pour une couche déposée par pulvérisation cathodique, en particulier par pulvérisation cathodique assistée par un champ magnétique 3062339 13 (pulvérisation cathodique magnétron), où l'épaisseur de la couche est d'autant plus faible que la pente de la texture augmente. Ainsi, localement, sur chaque tronçon de texture ayant une pente donnée, l'épaisseur de la couche reste constante, mais l'épaisseur de la couche est différente entre un premier tronçon 5 de texture ayant une première pente et un deuxième tronçon de texture ayant une deuxième pente différente de la première pente. De manière avantageuse, afin d'obtenir le parallélisme des surfaces de contact texturées à l'intérieur de l'élément en couches transparent, la ou chaque couche constitutive de la couche centrale est une couche déposée par 10 pulvérisation cathodique. En effet, la pulvérisation cathodique, en particulier la pulvérisation cathodique assistée par un champ magnétique (pulvérisation cathodique magnétron), garantit que les surfaces délimitant la couche sont parallèles entre elles, ce qui n'est pas le cas d'autres techniques de dépôt telles que l'évaporation ou le dépôt chimique en phase vapeur (CVD), ou encore le 15 procédé sol-gel. Or, le parallélisme des surfaces de contact texturées à l'intérieur de l'élément en couches est essentiel pour obtenir une transmission spéculaire à travers l'élément. Selon un aspect de l'invention, la couche centrale de l'élément en couches transparent comprend au moins une couche mince constituée en un 20 matériau diélectrique à haut indice de réfraction, différent de l'indice de réfraction des couches externes, tel que Si3N4, Sn02, ZnO, AIN, NbO, NbN, TiO2, ou constituée en un matériau diélectrique à bas indice de réfraction, différent de l'indice de réfraction des couches externes, tel que SiO2, A1203, MgF2, AIF3. La couche centrale peut également comprendre au moins une 25 couche mince métallique, notamment une couche mince d'argent, d'or, de titane, de niobium, de silicium, d'aluminium, d'alliage nickel-chrome (NiCr), d'acier inoxydable, ou de leurs alliages. Au sens de l'invention, une couche mince est une couche d'épaisseur inférieure à 1 micromètre. De manière avantageuse, la composition chimique de la couche centrale 30 peut être ajustée pour conférer des propriétés supplémentaires à l'élément en couches transparent, par exemple des propriétés thermiques, de type contrôle 3062339 14 solaire et/ou basse émissivité. Ainsi, dans un mode de réalisation, la couche centrale est un empilement de couches minces comprenant une alternance de « n » couches fonctionnelles métalliques, notamment de couches fonctionnelles à base d'argent ou d'alliage métallique contenant de l'argent, et de « (n + 1) » 5 revêtements de contrôle de la réflexion des couches fonctionnelles, avec n 1, où chaque couche fonctionnelle métallique est disposée entre deux revêtements de contrôle de la réflexion. De manière connue, un tel empilement à couche fonctionnelle métallique présente des propriétés de réflexion dans le domaine du rayonnement solaire 10 et/ou dans le domaine du rayonnement infrarouge de grande longueur d'onde. Dans un tel empilement, la ou les couches fonctionnelles métalliques déterminent essentiellement les performances thermiques, tandis que les revêtements de contrôle de la réflexion qui les encadrent agissent sur l'aspect optique de manière interférentielle. En effet, si les couches fonctionnelles 15 métalliques permettent d'obtenir des performances thermiques souhaitées même à une faible épaisseur géométrique, de l'ordre de 10 nm pour chaque couche fonctionnelle métallique, elles s'opposent toutefois fortement au passage de rayonnement dans le domaine de longueurs d'onde du visible. Dès lors, des revêtements de contrôle de la réflexion de part et d'autre de chaque 20 couche fonctionnelle métallique sont nécessaires pour assurer une bonne transmission lumineuse dans le domaine du visible. En pratique, c'est l'empilement global de la couche centrale, comprenant les couches minces métalliques et les revêtements de contrôle de la réflexion, qui est optimisé optiquement. De manière avantageuse, l'optimisation optique peut être faite sur 25 l'empilement global de l'élément en couches ou du vitrage, c'est-à-dire incluant les couches externes positionnées de part et d'autre de la couche centrale et d'éventuelles couches additionnelles. L'élément en couches transparent obtenu combine alors des propriétés optiques, à savoir des propriétés de transmission spéculaire et de réflexion 30 diffuse d'un rayonnement incident sur l'élément en couches, et des propriétés thermiques, à savoir des propriétés de contrôle solaire et/ou de basse 3062339 15 émissivité. Un tel élément en couches transparent peut être utilisé pour des vitrages de protection solaire et/ou d'isolation thermique, notamment de véhicules ou de bâtiments. Selon un aspect de l'invention, la texture de chaque surface de contact 5 entre deux couches adjacentes dont l'une est une couche transparente, notamment diélectrique, et l'autre est une couche métallique, ou qui sont deux couches transparentes, notamment diélectriques, d'indices de réfraction différents, est formée par une pluralité de motifs en creux ou en saillie par rapport à un plan général de la surface de contact. Dans le cadre de l'invention, 10 la pente quadratique moyenne Rdq de la texture de chaque surface de contact est strictement supérieure à 0,2°. De préférence, la pente quadratique moyenne Rdq de la texture de chaque surface de contact est comprise entre 0,5° et 30°, de préférence entre 2° et 20°, encore de préférence entre 2° et 10°. Dans le cadre de cette demande, la pente quadratique moyenne Rdq d'une surface est 15 telle que définie dans la norme ISO 4287, et mesurée à l'aide d'un profilomètre MICROMESURE 2 de la société STIL, sur une surface de 1 mm x 1 mm avec un pas d'échantillonnage de 1 pm x 1 pm. Pour les mesures de rugosité réalisées à l'aide du profilomètre MICROMESURE 2 de la société STIL, les conditions de mesure sont les 20 suivantes. La tête de mesure est constituée d'une lentille chromatique associée à un "magnifier" ayant les caractéristiques : ouverture numérique de 0,42 ; angle de mesure maximum de 25° ; résolution en Z de 0,04 microns ; résolution latérale de 4,5 microns. L'extraction du paramètre de rugosité qu'est la pente quadratique moyenne Rdq est réalisée avec un filtrage gaussien passe-bas 25 ayant une longueur de coupure de 19 microns (qui filtre les microrugosités) et un filtrage gaussien passe-haut ayant une longueur de coupure de 1 mm (qui filtre les ondulations). Dans un mode de réalisation de l'invention, l'une des deux couches externes de l'élément en couches transparent est une couche externe texturée 30 comprenant un substrat rigide ou flexible, notamment en verre ou en matériau organique polymérique, dont une surface principale est texturée. La texturation 3062339 16 de l'une des surfaces principales du substrat peut être obtenue par tout procédé connu de texturation, par exemple par embossage de la surface du substrat préalablement chauffée à une température à laquelle il est possible de la déformer, en particulier par laminage au moyen d'un rouleau ayant à sa surface 5 une texturation complémentaire de la texturation à former sur le substrat, ou encore par impression 3D, préférentiellement à partir d'une texture générée informatiquement. Dans le cas d'une couche externe texturée formée par un substrat texturé en verre minéral, le verre est de préférence de type silico-sodo-calcique, 10 mais selon des variantes il peut être en verre de type borosilicate, alumino- borosi I icate, etc. Dans le cas d'une couche externe texturée formée par un substrat texturé en matériau organique polymérique, des exemples de matériaux appropriés comprennent, notamment, les polyesters tels que le polyéthylène 15 téréphtalate (PET), le polybutylène téréphtalate (PBT), le polyéthylène naphtalate (PEN) ; les polyacrylates tels que le polyméthacrylate de méthyle (PMMA) ; les polycarbonates ; les polyuréthanes ; les polyamides ; les polyim ides ; les polymères fluorés tels que l'éthylène tétrafluoroéthylène (ETFE), le polyfluorure de vinylidène (PVDF), le polychlorotrifluoréthylène 20 (PCTFE), l'éthylène de chlorotrifluoréthylène (ECTFE), les copolymères éthylène-propylène fluorés (FEP) ; les résines photoréticulables et/ou photopolymérisables, telles que les résines thiolène, polyuréthane, uréthaneacrylate, polyester-acrylate ; les polythiouréthanes. Ces polymères présentent en général une gamme d'indice de réfraction à 550 nm allant de 1,30 à 1,70. 25 Toutefois, il est intéressant de noter que certains de ces polymères, et notamment les polymères comprenant du soufre tels que les polythiouréthanes, peuvent présenter des indices de réfraction à 550 nm élevés pouvant aller jusqu'à 1,74. Dans un autre mode de réalisation de l'invention, l'une des deux couches 30 externes de l'élément en couches transparent est une couche externe texturée formée par une couche conformable, dont une surface principale est texturée et 3062339 17 qui est rapportée par son autre surface principale sur un substrat rigide ou flexible. Il peut s'agir notamment d'une couche thermoformable ou d'une couche en matériau photoréticulable et/ou photopolymérisable. Dans ce cas, un procédé bien approprié pour la texturation de l'une des surfaces principales de 5 la couche conformable est, notamment, l'embossage. De préférence, le matériau photoréticulable et/ou photopolymérisable se présente sous forme liquide à température ambiante et donne, lorsqu'il a été irradié et photoréticulé et/ou photopolymérisé, un solide transparent dépourvu de bulles ou de toute autre irrégularité. Il peut s'agir en particulier d'une résine telle que celles 10 habituellement utilisées comme adhésifs, colles ou revêtements de surface. Ces résines sont généralement à base de monomères/ comonomères/prépolymères de type époxy, époxysilane, acrylate, méthacrylate, acide acrylique, acide méthacrylique. On peut citer par exemple les résines thiolène, polyuréthane, uréthane-acrylate, polyester-acrylate. Au lieu d'une résine, il peut 15 s'agir d'un gel aqueux photoréticulable, tel qu'un gel de polyacrylamide. Lorsque l'une des deux couches externes de l'élément en couches transparent est une couche externe texturée ayant une surface principale texturée et son autre surface principale lisse, la couche centrale est avantageusement formée : 20 - soit par une couche unique en matériau métallique ou en matériau transparent, notamment diélectrique, d'indice de réfraction différent de celui de la couche externe texturée, déposée de manière conforme sur la surface principale texturée de la couche externe texturée, - soit par un empilement de couches, qui comprend au moins une couche en 25 matériau métallique ou en matériau transparent, notamment diélectrique, d'indice de réfraction différent de celui de la couche externe texturée, déposées successivement de manière conforme sur la surface principale texturée de la couche externe texturée. Selon l'invention, on considère que le dépôt de la couche centrale, ou le 30 dépôt successif des couches de la couche centrale, sur la surface principale texturée de la couche externe texturée est réalisé de manière conforme si, suite 3062339 18 au dépôt, la surface de la ou chaque couche de la couche centrale est texturée et parallèle à la surface principale texturée de la couche externe texturée. Selon une caractéristique avantageuse, le dépôt de la couche centrale de manière conforme, ou des couches de la couche centrale successivement de manière 5 conforme, sur la surface principale texturée de la couche externe texturée est réalisé par pulvérisation cathodique, notamment assistée par un champ magnétique (pulvérisation cathodique magnétron). D'autres techniques de dépôt conforme sont également envisageables, telles que des techniques d'évaporation, en particulier pour le dépôt de couches métalliques. 10 Selon un aspect de l'invention, l'autre couche externe de l'élément en couches transparent, c'est-à-dire la couche externe située de l'autre côté de la couche centrale par rapport à la couche externe texturée, comprend une couche de matériau durcissable d'indice de réfraction sensiblement égal à celui de la couche externe texturée, déposée sur la surface principale texturée de la 15 couche centrale opposée à la couche externe texturée en étant initialement dans un état visqueux, liquide ou pâteux adapté à des opérations de mise en forme. La couche déposée initialement dans un état visqueux, liquide ou pâteux peut être, en particulier, une couche de planarisation de la surface de l'élément 20 en couches transparent. En variante, la couche déposée initialement dans un état visqueux, liquide ou pâteux peut être une couche assurant une solidarisation entre, d'une part, la couche externe texturée munie de la couche centrale et, d'autre part, un contre-substrat. La couche déposée initialement dans un état visqueux, liquide ou pâteux 25 peut être une couche de matériau photoréticulable et/ou photopolymérisable. De préférence, ce matériau photoréticulable et/ou photopolymérisable se présente sous forme liquide à température ambiante et donne, lorsqu'il a été irradié et photoréticulé et/ou photopolymérisé, un solide transparent dépourvu de bulles ou de toute autre irrégularité. Il peut s'agir en particulier d'une résine 30 telle que celles habituellement utilisées comme adhésifs, colles ou revêtements de surface. Ces résines sont généralement à base de 3062339 19 monomères/comonomères/pré-polymères de type époxy, époxysilane, acrylate, méthacrylate, acide acrylique, acide méthacrylique. On peut citer par exemple les résines thiolène, polyuréthane, uréthane-acrylate, polyester-acrylate. Au lieu d'une résine, il peut s'agir d'un gel aqueux photoréticulable, tel qu'un gel de 5 polyacrylam ide. En variante, la couche déposée initialement dans un état visqueux, liquide ou pâteux peut être une couche déposée par un procédé sol-gel, notamment une couche sol-gel comprenant une matrice hybride organique/inorganique à base de silice. Une telle couche sol-gel est 10 particulièrement avantageuse car elle offre la possibilité d'ajuster avec précision la valeur de son indice de réfraction, de sorte qu'il soit le plus proche possible de celui de la couche externe texturée. Selon l'invention, l'accord d'indice ou écart d'indice entre les deux couches externes de l'élément en couches transparent correspond à la valeur absolue de la différence entre les indices de 15 réfraction à 550 nm de leurs matériaux diélectriques constitutifs. Plus l'écart d'indice est faible, plus la vision à travers l'élément en couches est nette. En particulier, on obtient une excellente vision avec un accord d'indice inférieur ou égal à 0,050, de préférence inférieur ou égal à 0,030 et mieux inférieur ou égal à 0,015. 20 Selon un aspect de l'invention, au moins l'une des deux couches externes de l'élément en couches transparent est un feuillet intercalaire à base de matériau polymère, notamment thermoformable ou sensible à la pression, c'est-à-dire le type de feuillet qu'on utilise comme intercalaire dans les vitrages feuilletés. Il peut s'agir, en particulier, d'au moins un feuillet à base de 25 polybutyral de vinyle (PVB), d'éthylène-acétate de vinyle (EVA), de polyuréthane (PU), de polyéthylène téréphtalate (PET), de polychlorure de vinyle (PVC). Cette couche à base de matériau polymère peut jouer le rôle d'un intercalaire de feuilletage qui peut être feuilleté ou calandré à un substrat en tant que couche additionnelle, par exemple un verre clair ou extra-clair. 30 Selon un aspect de l'invention, l'élément en couches transparent peut être un film flexible. Un tel film flexible est avantageusement muni, sur l'une de 3062339 20 ses surfaces principales externes, d'une couche d'adhésif recouverte d'une bande de protection destinée à être retirée pour le collage du film. L'élément en couches sous forme de film flexible est alors apte à être rapporté par collage sur une surface existante, par exemple une surface d'un vitrage transparent, 5 afin de conférer à cette surface des propriétés de réflexion diffuse, tout en maintenant des propriétés de transmission spéculaire à travers le vitrage. Le vitrage sur lequel est rapporté l'élément en couches transparent sous forme de film flexible peut être un vitrage plan ou bombé. L'invention a également pour objet un vitrage transparent comprenant un 10 élément en couches transparent tel que décrit précédemment. Dans un mode de réalisation, le vitrage transparent comprend en outre au moins une couche additionnelle positionnée contre l'élément en couches transparent, de préférence choisie parmi : - les substrats transparents choisis parmi les polymères, les verres ou les 15 céramiques comprenant deux surfaces principales lisses, - les matériaux durcissables initialement dans un état visqueux, liquide ou pâteux adapté à des opérations de mise en forme, notamment une couche sol-gel, - les feuillets intercalaires à base de matériau polymère, notamment 20 thermoformables ou sensibles à la pression. De manière avantageuse, un vitrage transparent incorporant l'élément en couches comprend au moins un revêtement antireflet à l'interface entre l'air et le matériau constitutif de la couche formant une surface principale externe du vitrage qui est destinée à être à l'opposé d'un projecteur lors de la projection 25 d'images sur le vitrage. L'ajout d'un revêtement antireflet permet de diminuer les réflexions multiples à l'intérieur de l'élément en couches transparent et ainsi d'améliorer la qualité des images projetées. Le revêtement antireflet prévu sur au moins l'une des surfaces principales externes du vitrage transparent peut être de tout type permettant de 30 réduire la réflexion de rayonnement à l'interface entre l'air et la couche formant la surface principale externe. Il peut s'agir, notamment, d'une couche d'indice 3062339 21 de réfraction compris entre l'indice de réfraction de l'air et l'indice de réfraction de la couche formant la surface principale externe, telle qu'une couche déposée sur la surface de la couche formant la surface principale externe par une technique sous vide ou une couche poreuse de type sol-gel, ou encore, dans le 5 cas où la couche formant la surface principale externe est en verre, une partie superficielle creusée de cette couche en verre obtenue par un traitement à l'acide de type "etching". En variante, le revêtement antireflet peut être formé par un empilement de couches minces ayant des indices de réfraction alternativement plus faibles et plus forts jouant le rôle d'un filtre interférentiel à 10 l'interface entre l'air et la couche formant la surface principale externe, ou par un empilement de couches minces présentant un gradient, continu ou échelonné, d'indices de réfraction entre l'indice de réfraction de l'air et celui de la couche formant la surface principale externe. Les surfaces principales externes lisses de l'élément en couches 15 transparent et du vitrage transparent peuvent être planes ou bombées. En particulier, l'élément en couches transparent peut être mis en oeuvre dans un vitrage bombé, par exemple pour des bâtiments ou des véhicules, notamment automobiles. Selon un aspect de l'invention, les surfaces principales externes lisses de l'élément en couches transparent peuvent être non parallèles entre 20 elles, par exemple dans le cas d'un élément en couches en forme de coin destiné à être utilisé dans un dispositif comprenant par ailleurs un système de visualisation dit tête haute, ou "Head Up Display" (HUD), afin d'éviter un phénomène de double image. Dans d'autres applications, les surfaces principales externes lisses de l'élément en couches sont de préférence 25 parallèles entre elles, ce qui contribue à limiter la dispersion lumineuse pour un rayonnement traversant l'élément en couches, et donc à améliorer la netteté de la vision à travers l'élément en couches. BREVE DESCRIPTION DES FIGURES 30 Les caractéristiques et avantages de l'invention apparaîtront dans la description qui va suivre de plusieurs modes de réalisation d'un élément en 3062339 22 couches et d'un vitrage transparent selon l'invention, donnée uniquement à titre d'exemple et faite en se référant aux dessins annexés dans lesquels : - La figure 1 est une vue schématique montrant la réflexion diffuse et spéculaire d'un rayonnement incident sur un élément en couches selon l'art 5 antérieur. - La figure 2 est une coupe transversale schématique d'un élément en couches selon l'invention, la position d'un projecteur étant également montrée sur cette figure. - La figure 2a est une vue à plus grande échelle d'un détail de l'élément en 10 couches de la figure 2, selon une première alternative. - La figure 2b est une vue à plus grande échelle d'un détail de l'élément en couches de la figure 2, selon une deuxième alternative. - La figure 3 est une coupe transversale schématique d'un système de projection, comprenant un projecteur et un vitrage comportant l'élément en 15 couches de la figure 2, pour une première variante de structure du vitrage. - La figure 4 est une coupe analogue à la figure 3 d'un système de projection, comprenant un projecteur et un vitrage comportant l'élément en couches de la figure 2, pour une deuxième variante de structure du vitrage. - La figure 5a est une topologie d'une surface de contact texturée d'un 20 élément en couches selon un premier mode de réalisation de l'invention. - La figure 5b montre schématiquement la distribution des pentes de la surface de contact texturée de la figure 5a. - La figure 6a est une topologie d'une surface de contact texturée d'un élément en couches selon un deuxième mode de réalisation de l'invention. 25 - La figure 6b montre schématiquement la distribution des pentes de la surface de contact texturée de la figure 6a. - La figure 7a est une topologie d'une surface de contact texturée d'un élément en couches selon un troisième mode de réalisation de l'invention. - La figure 7b montre schématiquement la distribution des pentes de la 30 surface de contact texturée de la figure 7a. 3062339 23 - La figure 8 montre schématiquement la distribution des pentes d'une surface de contact texturée d'un élément en couches selon un quatrième mode de réalisation de l'invention. - La figure 9 montre schématiquement la distribution des pentes d'une surface 5 de contact texturée d'un élément en couches selon un cinquième mode de réalisation de l'invention. - La figure 10 montre schématiquement la distribution des pentes d'une surface de contact texturée d'un élément en couches selon un sixième mode de réalisation de l'invention. 10 - La figure 11 montre schématiquement la distribution des pentes d'une surface de contact texturée d'un élément en couches selon un septième mode de réalisation de l'invention. - La figure 12 est une vue schématique montrant la réflexion diffuse et spéculaire d'un rayonnement incident sur un élément en couches selon 15 l'invention. DESCRIPTION DETAILLEE Sauf précision contraire, un même élément apparaissant sur des figures différentes présente une référence unique. Pour la clarté du dessin, les 20 épaisseurs relatives des différentes couches n'ont pas été rigoureusement respectées sur les figures 2 à 4. De plus, la possible variation d'épaisseur de la ou chaque couche constitutive de la couche centrale en fonction de la pente de la texture n'a pas été représentée sur ces figures, étant entendu que cette possible variation d'épaisseur n'impacte pas le parallélisme des surfaces de 25 contact texturées. En effet, pour chaque pente donnée de la texture, les surfaces de contact texturées sont parallèles entre elles. Par ailleurs, on note que les surfaces de contact ne sont représentées que schématiquement sur les figures 2 à 4, étant entendu que leur texture respecte le critère de distribution des pentes de l'invention. 3062339 24 La figure 1, qui montre schématiquement la réflexion diffuse et spéculaire d'un rayonnement incident sur un élément en couches selon l'art antérieur, a été décrite précédemment. La figure 2 montre un élément en couches 1 selon l'invention, 5 comportant deux couches externes 2 et 4 qui sont constituées en des matériaux diélectriques transparents ayant sensiblement le même indice de réfraction n2, n4. Chaque couche externe 2 ou 4 présente une surface principale lisse, respectivement 2A ou 4A, dirigée vers l'extérieur de l'élément en couches, et une surface principale texturée, respectivement 2B ou 4B, dirigée vers 10 l'intérieur de l'élément en couches. Les textures des surfaces internes 2B et 4B sont complémentaires l'une de l'autre. Les surfaces texturées 2B et 4B sont positionnées en regard l'une de l'autre, dans une configuration où leurs textures sont strictement parallèles entre elles. L'élément en couches 1 comprend également une couche centrale 15 3, intercalée en contact entre les surfaces texturées 2B et 4B. La figure 2a montre une variante de réalisation selon laquelle la couche centrale 3 est monocouche et constituée en un matériau transparent qui est soit métallique, soit diélectrique d'indice de réfraction n3 différent de celui des couches externes 2 et 4. La figure 2b montre une variante de réalisation selon 20 laquelle la couche centrale 3 est formée par un empilement transparent de plusieurs couches 31, 32, ..., 3k, où au moins l'une des couches 31 à 3k est soit une couche métallique, soit une couche diélectrique d'indice de réfraction différent de celui des couches externes 2 et 4. De préférence, au moins chacune des deux couches 31 et 3k situées aux extrémités de l'empilement est 25 une couche métallique ou une couche diélectrique d'indice de réfraction n31 ou n3k différents de celui des couches externes 2 et 4. Sur les figures 2a et 2b, on note So la surface de contact entre la couche externe 2 et la couche centrale 3, et Si la surface de contact entre la couche centrale 3 et la couche externe 4. De plus, sur la figure 2b, on note 30 successivement S2 à Sk les surfaces de contact internes de la couche centrale 3, en partant de la surface de contact la plus proche de la surface So. 3062339 25 Dans la variante de la figure 2a, du fait de l'agencement de la couche centrale 3 en contact entre les surfaces texturées 2B et 4B qui sont parallèles entre elles, la surface de contact So entre la couche externe 2 et la couche centrale 3 est texturée et parallèle à la surface de contact S1 entre la couche 5 centrale 3 et la couche externe 4. En d'autres termes, la couche centrale 3 est une couche texturée présentant une épaisseur e3 uniforme, prise perpendiculairement aux surfaces de contact So et S1. Dans la variante de la figure 2b, chaque surface de contact S2,...,Sk entre deux couches adjacentes de l'empilement constitutif de la couche centrale 3 est 10 texturée et strictement parallèle aux surfaces de contact So et S1 entre les couches externes 2, 4 et la couche centrale 3. Ainsi, toutes les surfaces de contact So,S1, ,Sk entre des couches adjacentes de l'élément en couches 1 qui sont soit de natures différentes, diélectrique ou métallique, soit en matériaux diélectriques d'indices de réfraction différents, sont texturées et parallèles entre 15 elles. En particulier, chaque couche 31, 32,...,3k de l'empilement constitutif de la couche centrale 3 présente une épaisseur e31,e32,... ,e3k uniforme, prise perpendiculairement aux surfaces de contact So,S1, ,Sk. Selon un aspect de l'invention, l'épaisseur e3 ou e31,e32,... ,e3k de la ou chaque couche constitutive de la couche centrale 3 est inférieure à la hauteur 20 moyenne des motifs de chaque surface de contact texturée So,Si ou So, St ,Sk de l'élément en couches 1. Cette condition est importante pour augmenter la probabilité que l'interface d'entrée d'un rayonnement dans une couche de la couche centrale 3 et l'interface de sortie du rayonnement hors de cette couche soient parallèles, et ainsi augmenter le pourcentage de transmission spéculaire 25 du rayonnement à travers l'élément en couches 1. Dans un souci de visibilité des différentes couches, cette condition n'a pas été strictement respectée sur les figures. En pratique, lorsque la couche centrale 3 est une couche mince ou un empilement de couches minces, l'épaisseur e3 ou e31,e32,... ,e3k de chaque couche de la couche centrale 3 est de l'ordre de, ou inférieure à, 1/10 de la 30 hauteur moyenne des motifs de chaque surface de contact texturée de l'élément en couches. 3062339 26 Chacune des figures 3 et 4 est une coupe transversale schématique d'un système de projection, comprenant un projecteur P et un vitrage 10 comportant l'élément en couches 1 de la figure 2. Les figures 3 et 4 illustrent deux structures possibles pour le vitrage 10, à titre d'exemples non limitatifs. 5 Dans le premier exemple de vitrage 10 montré sur la figure 3, la première couche externe 2 est un substrat texturé en verre clair ou extra-clair, et la deuxième couche externe 4 est formée par un feuillet intercalaire, par exemple en PVB, qui a sensiblement le même indice de réfraction que le substrat 2 et qui se conforme à la texture de la surface texturée de la couche centrale 3. Le 10 feuillet intercalaire 4 est calandré par sa surface externe 4A à un substrat plan 6 en verre clair ou extra-clair, par exemple un verre de type SGG Planilux commercialisé par Saint-Gobain Glass, qui forme une couche additionnelle. De plus, le vitrage 1 comprend un revêtement antireflet 7 sur la surface principale externe du substrat plan 6, qui est destinée à être à l'opposé par rapport à un 15 projecteur P lors de la projection d'images sur le vitrage 10. La présence du revêtement antireflet 7 permet de diminuer les réflexions multiples à l'intérieur de l'élément en couches 1 et ainsi d'améliorer la qualité des images projetées. Dans le deuxième exemple de vitrage 10 montré sur la figure 4, la première couche externe 2 n'est pas un verre texturé, mais un feuillet 20 intercalaire, par exemple en PVB, qui a sensiblement le même indice de réfraction que le feuillet intercalaire 4. Dans ce deuxième exemple, la couche centrale 3 comprend un film flexible 31, par exemple un film de poly(méthacrylate de méthyle) (PMMA) ayant une épaisseur de l'ordre de 50 à 250 pm, sur lequel a été déposée une couche mince 32 en matériau diélectrique 25 ou en matériau métallique, par exemple une couche mince de TiO2 ayant une épaisseur de l'ordre de 50 à 75 nm. L'ensemble du film flexible 31 et de la couche mince 32 est mis en forme d'ondulation ou d'accordéon pour créer la couche centrale texturée 3, qui est ensuite prise en sandwich entre les feuillets intercalaires 2 et 4, de telle sorte que les surfaces de contact entre les couches 30 2, 31, 32 et 4 restent parallèles entre elles. Chacun des feuillets intercalaires 2, 4 est calandré par sa surface externe 2A, 4A à un substrat plan 5 ou 6 en verre 3062339 27 clair ou extra-clair, par exemple un verre de type SGG Planilux commercialisé par Saint-Gobain Glass, qui forment des couches additionnelles. De plus, comme dans l'exemple de la figure 3, le vitrage 1 comprend un revêtement antireflet 7 sur la surface principale externe du substrat plan 6, qui est destinée 5 à être à l'opposé par rapport à un projecteur P lors de la projection d'images sur le vitrage 10. L'élément en couches 1 ou un vitrage l'incorporant est apte à être utilisé comme écran de projection. Tel que montré sur la figure 2, les première et deuxième couches externes 2, 4 et la couche centrale 3 de l'élément en 10 couches 1 s'étendent parallèlement à un plan Oxy d'un référentiel (O, x, y, z), où l'axe Ox est selon une direction horizontale et l'axe Oy est selon une direction verticale pour un observateur. Dans l'exemple de la figure 2, l'observateur se trouve du côté du projecteur P, face à la surface principale lisse 2A de l'élément en couches 1. 15 La texture de chaque surface de contact texturée So, S1, , Sk de l'élément en couches 1 est d'équation z = f(x, y) et présente, en chaque point de coordonnées (X0, Y0) de la surface de contact, une première pente directionnelle ex et une deuxième pente directionnelle ey telles que : 0x(X0,Y0) = arctan d-1 et 0 (X Y ) arctan -dz y 0, 0 = - dx y -0, .y 0 dy xo,y0 20 Conformément à l'invention, la distribution des pentes de la texture de chaque surface de contact texturée So, S1, Sk, correspondant à la fréquence de chaque couple de pente (ex, ey), ne présente pas de symétrie axiale selon au moins l'un des axes Oex, Oey d'un premier repère orthogonal (O, ex, 00 où O correspond au couple de pentes (0, 0), ou ne présente pas de symétrie axiale 25 selon au moins l'un des axes Oex', Oey' d'un deuxième repère orthogonal (O, ex', ey') obtenue par rotation de 45° du premier repère orthogonal (O, ex, ey). Plusieurs exemples de distributions de pentes de textures conformes à des modes de réalisation de l'invention sont décrits ci-après. La texture selon l'invention de chaque surface de contact texturée So, Si, 30 ..., Sk, est avantageusement obtenue par texturation d'une surface principale d'une première couche externe parmi les deux couches externes 2 et 4, 3062339 28 notamment par embossage ou impression 3D, préférentiellement à partir d'une texture générée informatiquement, et dépôt de la couche centrale 3 de manière conforme sur la surface principale texturée de la première couche externe. On considère que la couche centrale 3 est déposée de manière conforme sur la 5 surface principale texturée de la première couche externe si, suite au dépôt, la surface supérieure de la couche centrale 3 est texturée et parallèle à la surface principale texturée de la première couche externe. Le dépôt de la couche centrale 3 de manière conforme, ou le dépôt des couches constitutives de l'empilement de la couche centrale 3 de manière conforme, sur la surface 10 principale texturée de la première couche externe est réalisé de préférence par pulvérisation cathodique, notamment assistée par champ magnétique. La deuxième couche externe parmi les deux couches externes 2 et 4 peut être formée en déposant, sur la surface principale texturée de la couche centrale 3 opposée à la première couche externe, une couche qui a 15 sensiblement le même indice de réfraction que la première couche externe et qui se présente initialement dans un état visqueux adapté à des opérations de mise en forme. La deuxième couche externe peut ainsi être formée, par exemple, par un procédé comprenant le dépôt d'une couche de matériau photoréticulable et/ou photopolymérisable initialement sous forme fluide puis 20 l'irradiation de cette couche, ou par un procédé sol-gel. En variante, la deuxième couche externe peut être formée en positionnant, contre la surface principale texturée de la couche centrale 3 opposée à la première couche externe, une couche à base de matériau polymère ayant sensiblement le même indice de réfraction que la première couche externe, puis en conformant cette 25 couche à base de matériau polymère contre la surface principale texturée de la couche centrale 3 par compression et/ou chauffage au moins à la température de transition vitreuse du matériau polymère. La figure 5a montre une topologie d'une surface de contact texturée d'un élément en couches 1 selon un premier mode de réalisation de l'invention. La 30 figure 5b montre schématiquement la distribution des pentes de la texture de la surface de contact texturée de la figure 5a. Dans ce premier mode de 3062339 29 réalisation, la distribution des pentes présente une symétrie axiale selon l'axe 08x, mais ne présente pas de symétrie axiale selon les axes 08y, Oex' et Oey'. La figure 6a montre une topologie d'une surface de contact texturée d'un élément en couches 1 selon un deuxième mode de réalisation de l'invention. La 5 figure 6b montre schématiquement la distribution des pentes de la texture de la surface de contact texturée de la figure 6a. Dans ce deuxième mode de réalisation, la distribution des pentes présente une symétrie axiale selon l'axe Oex', mais ne présente pas de symétrie axiale selon les axes 08x, Oey et Oey'. La figure 7a montre une topologie d'une surface de contact texturée d'un 10 élément en couche 1 selon un troisième mode de réalisation de l'invention. La figure 7b montre schématiquement la distribution des pentes de la texture de la surface de contact texturée de la figure 7a. Dans ce troisième mode de réalisation, la distribution des pentes ne présente pas de symétrie axiale selon l'un quelconque des axes 08x, 08y, Oex' et Oey'. 15 Comme bien visible sur les figures 5b, 6b, 7b, dans les premier, deuxième et troisième modes de réalisation, la distribution des pentes de la texture de chacune des surfaces de contact texturées de l'élément en couches 1, qui correspond à la fréquence de chaque couple de pentes (ex, ey), présente un unique pic non centré en O. Ce pic non centré en O correspond à une 20 direction privilégiée de réflexion spéculaire d'un rayonnement incident sur l'élément en couches 1, qui est distincte de la direction de réflexion spéculaire. Dès lors, il existe un angle d'observation privilégié pour observer une image projetée sur l'élément en couches 1, ou sur un vitrage 10 l'incorporant, cet angle d'observation privilégié étant différent de l'angle de réflexion spéculaire. 25 Ainsi, un observateur positionné selon l'angle d'observation privilégié peut observer l'image projetée avec une luminosité importante, et sans être ébloui ou gêné par une réflexion spéculaire sur la surface externe lisse de l'élément en couches 1 ou d'un vitrage 10. La figure 8 montre schématiquement la distribution des pentes de la 30 texture d'une surface de contact texturée d'un élément en couches selon un quatrième mode de réalisation de l'invention. Dans ce quatrième mode de 3062339 30 réalisation, la distribution des pentes présente une symétrie axiale selon les axes 08x et 08y, mais ne présente pas de symétrie axiale selon les axes Oex' et Oey'. De plus, comme montré par la forme ovale de chaque pic sur la figure 8, la largeur du pic est asymétrique et plus grande selon l'axe 08x que selon 5 l'axe 08y, ce qui traduit une plage angulaire d'observation pour un observateur plus importante selon l'axe Ox que selon l'axe Oy. En pratique, on définit pour chaque pic de la distribution des pentes un rapport d'aspect, qui est le rapport de la largeur la plus grande du pic, parmi la largeur selon l'axe 08x et la largeur selon l'axe 08y, sur la largeur la plus petite du pic, parmi la largeur selon l'axe 10 08x et la largeur selon l'axe 08y. De manière avantageuse, lorsqu'on souhaite avoir une plage angulaire d'observation plus large selon l'une des directions Ox ou Oy, par exemple lorsque l'élément en couches forme un écran intégré dans un environnement où la possibilité d'observation de l'écran est limitée selon l'une des deux directions, on peut choisir une valeur du rapport d'aspect 15 différente de 1 pour au moins un pic. De manière avantageuse, le rapport d'aspect est compris entre 1 et 20. La figure 9 montre schématiquement la distribution des pentes de la texture d'une surface de contact texturée d'un élément en couches selon un cinquième mode de réalisation de l'invention. Dans ce cinquième mode de 20 réalisation, la distribution des pentes présente une symétrie axiale selon les axes Oex' et Oey', mais ne présente pas de symétrie axiale selon les axes 08x et 08y. La figure 10 montre schématiquement la distribution des pentes de la texture d'une surface de contact texturée d'un élément en couches selon un 25 sixième mode de réalisation de l'invention. Dans ce sixième mode de réalisation, la distribution des pentes ne présente pas de symétrie axiale selon l'un quelconque des axes 08x, Oex', Oey et Oey'. La figure 11 montre schématiquement la distribution des pentes de la texture d'une surface de contact texturée d'un élément en couches selon un 30 septième mode de réalisation de l'invention. Dans ce septième mode de 3062339 31 réalisation, la distribution des pentes présente une symétrie axiale selon l'axe 08y, mais ne présente pas de symétrie axiale selon les axes 08x, Oex' et Oey'. Comme bien visible sur les figures 8 à 11, dans les quatrième, cinquième, sixième et septième modes de réalisation, la distribution des pentes 5 de la texture de chacune des surfaces de contact texturées de l'élément en couches 1, qui correspond à la fréquence de chaque couple de pentes (ex, ey), présente deux pics non centrés en O. Ces deux pics non centrés en O correspondent à deux directions privilégiées de réflexion spéculaire d'un rayonnement incident sur l'élément en couches 1, qui sont distinctes l'une de 10 l'autre et distinctes de la direction de réflexion spéculaire. Dès lors, il existe deux angles d'observation privilégiés pour observer une image projetée sur l'élément en couches 1, ou sur un vitrage 10 l'incorporant, chacun de ces deux angles d'observation privilégiés étant différent de l'angle de réflexion spéculaire. Ainsi, pour un observateur positionné selon l'un ou l'autre de ces deux angles 15 d'observation privilégiés, l'image projetée apparaît avec une luminosité importante et sans risque d'éblouissement par une réflexion spéculaire sur la surface externe lisse de l'élément en couches 1 ou du vitrage 10. D'autres modes de réalisation, non illustrés sur les figures, sont également envisageables pour un élément en couches selon l'invention, 20 notamment des modes de réalisation dans lesquels la distribution des pentes de la texture de chacune des surfaces de contact texturées de l'élément en couches, qui correspond à la fréquence de chaque couple de pentes (ex, ey), présente un nombre n de pics non centrés en O, avec n 3, ce qui correspond à n directions privilégiées de réflexion spéculaire d'un rayonnement incident sur 25 l'élément en couches, qui sont distinctes entre elles et distinctes de la direction de réflexion spéculaire. Il existe alors n angles d'observation privilégiés pour observer une image projetée sur l'élément en couches ou un vitrage l'incorporant. Le nombre de pics non centrés en O impacte la luminosité de chaque pic, qui est d'autant plus faible que le nombre de pics est élevé. Un 30 compromis entre le nombre d'angles d'observation souhaités pour l'élément en couches formant écran et la luminosité pour chaque angle d'observation est 3062339 32 donc à trouver, en fonction également de la puissance lumineuse du projecteur utilisé. Il est à noter qu'en pratique, la distribution des pentes de la texture de chaque surface de contact texturée de l'élément en couches selon l'un 5 quelconque des modes de réalisation décrits précédemment présente également un pic centré en O, correspondant au couple de pentes (0, 0), comme montré schématiquement sur les figures 5b, 6b, 7b et 8 à 11. En effet, les motifs texturés réels, obtenus par exemple par embossage de verre ou de matériau polymérique à partir d'une texture « parfaite » générée 10 informatiquement, présentent généralement des arêtes et des extrema qui ne sont pas parfaitement pointus mais légèrement arrondis. La figure 12 montre schématiquement la réflexion diffuse et spéculaire d'un rayonnement incident Ri sur un élément en couches 1 conforme à l'invention. Une première partie du rayonnement incident est transmise par la 15 surface externe lisse 2A puis est réfléchie de manière diffuse, dans une pluralité de directions Rd, par la couche centrale 3 (non représentée sur la figure 12). Une deuxième partie du rayonnement incident est réfléchie par la surface externe lisse 2A de manière spéculaire, à la manière d'un miroir, dans une direction Rs. Comme la pluralité de directions Rd n'est pas centrée autour de la 20 direction de réflexion spéculaire Rs, l'angle d'observation av d'un observateur idéalement placé relativement à la pluralité de directions Rd de réflexion diffuse pour observer une image projetée est différent de l'angle as de réflexion spéculaire. L'observateur ainsi positionné n'est donc pas ébloui ou gêné par une réflexion spéculaire indésirable sur la surface externe lisse 2A. 25 On considère à présent que la surface externe lisse 2A de l'élément en couches 1 est divisée en une pluralité de pixels de même dimension, et on réalise une projection orthogonale de chaque pixel sur chaque surface de contact texturée à l'aplomb dudit pixel. On définit ainsi la texture de chaque surface de contact pour ledit pixel. Un pixel est typiquement de forme 30 rectangulaire. La texture de chaque surface de contact au sein de chaque pixel présente une distribution des pentes fp (ex, ey) ayant un certain coefficient de 3062339 33 corrélation r avec la distribution des pentes ftot(Ox, 0y) de la texture de la surface de contact totale. Le coefficient de corrélation r est défini par la relation suivante : r= kf9y [fi.), (0x, oy) - fpix vtot (0x, oy) - ftot ,I (k [fi. (0x, oy) - fi712)(fe' fey vtot (0x, oy) - ftot 2) où fpix est la moyenne de la fonction fpix sur l'ensemble des pentes, et ftot est 5 la moyenne de la fonction ft,t sur l'ensemble des pentes. De manière préférentielle, selon l'invention, chaque pixel est un rectangle ayant au moins un côté de longueur inférieure ou égale à 200 pm et, pour un échantillon de N pixels, la moyenne des coefficients de corrélation r de chaque pixel de l'échantillon est supérieure ou égale à 0,8, de préférence supérieure ou 10 égale à 0,9. Chaque pixel est ainsi suffisamment représentatif de la texture de la surface de contact totale, c'est-à-dire de la distribution des pentes de la texture de chacune desdites surfaces de contact texturées de l'élément en couches, pour assurer une résolution satisfaisante en particulier lorsque l'élément en couches ou un vitrage l'incorporant est utilisé comme écran de 15 projection. La nécessité d'une résolution suffisante est particulièrement importante dans le cas d'un élément en couches à réflexion diffuse directionnelle, afin que toute la surface de l'élément en couches ou d'un vitrage l'incorporant assure de manière homogène la redirection du rayonnement selon la ou les directions privilégiées correspondant aux angles d'observation 20 privilégiés. Le nombre N de pixel dans chaque échantillon est préférentiellement tel que N 3. Les pixels de chaque échantillon sont préférentiellement choisis de manière aléatoire. De plus, de manière préférée, l'échantillon de N pixels est choisi parmi N+2 pixels, en retirant le pixel ayant le coefficient de corrélation le 25 plus élevé et le pixel ayant le coefficient de corrélation le moins élevé. REVENDICATIONS1. Elément en couches transparent (1) comprenant : - deux couches externes transparentes (2, 4) ayant sensiblement le même indice de réfraction (n2, n4) et ayant chacune une surface principale externe lisse (2A, 4A), et - une couche centrale (3) intercalée entre les couches externes (2, 4), la couche centrale (3) comportant au moins une couche transparente d'indice de réfraction (n3) différent de celui des couches externes ou une couche 10 métallique, où toutes les surfaces de contact (So, S1, Sk) entre deux couches adjacentes de l'élément en couches (1) où l'une des deux couches est une couche métallique, ou qui sont deux couches transparentes d'indices de réfraction différents, sont texturées et parallèles entre elles, 15 caractérisé en ce que, pour un rayonnement (R) incident sur un côté de l'élément en couches (1), la réflexion lumineuse diffuse de l'élément en couches (1) a au moins un maximum dans une direction distincte de la direction (Ra) de réflexion spéculaire. 2. Elément en couches transparent selon la revendication 1, caractérisé 20 en ce que l'élément en couches (1) est destiné à être utilisé par un observateur en s'étendant sensiblement parallèlement à un plan Oxy d'un référentiel (O, x, y, z), où l'axe Ox est selon une direction horizontale et l'axe Oy est selon une direction verticale pour l'observateur, la texture de chacune desdites surfaces de contact texturées (So, S1, Sk) 25 entre deux couches adjacentes de l'élément en couches où l'une des deux couches est une couche métallique, ou qui sont deux couches transparentes d'indices de réfraction différents, étant d'équation z = f(x, y) et présentant, en chaque point de coordonnées (Xo, Yo) de la surface de contact, une première pente directionnelle ex et une deuxième pente directionnelle ey telles que : 30 0),(X0, Yo) = arctan -dz et Oy(X0,Y0) = arctan -dz dx y -0, .y 0 dy Xo Yo la distribution des pentes de la texture de chacune desdites surfaces de 3062339 35 contact texturées (So, Si, , Sk), qui correspond à la fréquence de chaque couple de pentes (ex, ey), ne présentant pas de symétrie axiale selon au moins l'un des axes (0ex, Oe) d'un premier repère orthogonal (O, ex, 00 où O correspond au couple de pentes (0, 0), ou ne présentant pas de symétrie axiale 5 selon au moins l'un des axes (0ex', Oe') d'un deuxième repère orthogonal (O, ex', ey') obtenu par rotation de 45° du premier repère orthogonal (O, ex, ey). 3. Elément en couches transparent selon la revendication 2, caractérisé en ce que la distribution des pentes de la texture de chacune desdites surfaces de contact texturées (So, Si, , Sk), qui correspond à la fréquence de chaque couple de pentes (ex, ey), ne présente pas de symétrie axiale selon au moins l'un des axes d'un repère orthogonal centré en O. 4. Elément en couches transparent selon l'une quelconque des revendications 2 ou 3, caractérisé en ce que la distribution des pentes de la texture de chacune desdites surfaces de contact texturées (So, Si, , Sk), qui correspond à la fréquence de chaque couple de pentes (ex, ey), présente, en dehors d'un éventuel pic centré en O, un unique pic non centré en O. 5. Elément en couches transparent selon l'une quelconque des revendications 2 ou 3, caractérisé en ce que la distribution des pentes de la texture de chacune desdites surfaces de contact texturées (So, Si, , Sk), qui correspond à la fréquence de chaque couple de pentes (ex, ey), présente, en dehors d'un éventuel pic centré en O, au moins deux pics non centrés en O. 6. Elément en couches transparent selon la revendication 5, caractérisé en ce que tous les pics de la distribution des pentes de la texture de chacune desdites surfaces de contact texturées (So, Si, , Sk) sont alignés le long d'un seul axe d'un repère orthogonal centré en O. 7. Elément en couches transparent selon la revendication 5, caractérisé en ce que la distribution des pentes de la texture de chacune desdites surfaces de contact texturées (So, Si, , Sk), qui correspond à la fréquence de chaque couple de pentes (ex, ey), présente deux pics symétriques l'un de l'autre par rapport à l'un des axes d'un repère orthogonal centré en O. 8. Elément en couches transparent selon l'une quelconque des 3062339 36 revendications 2 à 7, caractérisé en ce que la distribution des pentes de la texture de chacune desdites surfaces de contact texturées (So, S1, , Sk), qui correspond à la fréquence de chaque couple de pentes (0x, ey), présente, en dehors d'un éventuel pic centré en O, au moins un pic non centré en O pour 5 lequel le rapport d'aspect, qui est un rapport entre la largeur du pic selon l'axe 00x et la largeur du pic selon l'axe 00y, est différent de 1. 9. Elément en couches transparent selon l'une quelconque des revendications précédentes, caractérisé en ce que la surface de l'élément en couches (1) est divisée en une pluralité de pixels de même dimension, chaque 10 pixel ayant au moins un côté de longueur inférieure ou égale à 200 pm, la texture de chaque surface de contact texturée au sein de chaque pixel présentant une distribution des pentes fpix(ex, 00 ayant un coefficient de corrélation r avec la distribution des pentes fte(ex, 00 de la texture de la surface de contact texturée totale, l'élément en couches étant tel que, pour un 15 échantillon de N pixels, la moyenne des coefficients de corrélation r (fox, fte) de chaque pixel de l'échantillon est supérieure ou égale à 0,8. 10. Elément en couches transparent selon la revendication 9, caractérisé en ce que la moyenne des coefficients de corrélation r(fpix, fte) de chaque pixel de l'échantillon est supérieure ou égale à 0,9. 20 11. Elément en couches transparent selon l'une quelconque des revendications 9 ou 10, caractérisé en ce que chaque pixel a au moins un côté de longueur inférieure ou égale à 150 pm, de préférence inférieure ou égale à 100 pm. 12. Elément en couches transparent selon l'une quelconque des 25 revendications 9 à 11, caractérisé en ce que l'échantillon de N pixels est choisi parmi N+2 pixels, en retirant le pixel ayant le coefficient de corrélation le plus élevé et le pixel ayant le coefficient de corrélation le moins élevé. 13. Elément en couches transparent selon l'une quelconque des revendications précédentes, caractérisé en ce que l'élément en couches (1) est 30 un film flexible. 14. Vitrage transparent (10) comprenant un élément en couches (1) 3062339 37 selon l'une quelconque des revendications précédentes. 15. Vitrage transparent selon la revendication 14, caractérisé en ce qu'il comprend en outre au moins une couche additionnelle positionnée contre l'élément en couches, de préférence choisie parmi : 5 - les substrats transparents choisis parmi les polymères, les verres ou les céramiques comprenant deux surfaces principales lisses, - les matériaux durcissables initialement dans un état visqueux, liquide ou pâteux adapté à des opérations de mise en forme, notamment une couche sol-gel, 10 - les feuillets intercalaires à base de matériau polymère, notamment thermoformables ou sensibles à la pression. 16. Vitrage transparent selon l'une quelconque des revendications 14 ou 15, caractérisé en ce qu'il comprend au moins un revêtement antireflet (7) à l'interface entre l'air et le matériau constitutif de la couche formant une surface 15 principale externe du vitrage destinée à être à l'opposé par rapport à un projecteur lors de la projection d'images sur le vitrage.